(57)【要約】【課題】  小判状に断裁した製品とすることもでき、あるいはロール状製品（使用時に自由な長さにカットする）とすることもでき、さらには皮脂拭取時の肌触り感、破れにくさにもすぐれた化粧用脂取り紙を提供すること。【解決手段】  化粧用脂取り紙の原紙として、ＪＩＳ  Ｐ  ８１２１によるパルプフリーネスをＣＳＦ３５０〜６５０ｍｌに調整してなる紙料を抄紙して得られる原紙を使用し、引裂強さ横が５０〜５００ｍＮ、引張強さの横縦比が３０〜９５％になるようにする。  密度が０．５ｇ／ｃｍ3以上、米坪が９〜２５ｇ／ｍ2、ＪＩＳ  Ｐ  ８１１９による平滑度が３０００秒以下となるようにするとよい。【特許請求の範囲】
【請求項１】
ＪＩＳ  Ｐ  ８１２１によるパルプフリーネスをＣＳＦ３５０〜６５０ｍｌに調整してなる紙料を抄紙して得られる原紙を使用した化粧用脂取り紙であって、引裂強さ横が５０〜５００ｍＮ、引張強さの横縦比が３０〜９５％であることを特徴とする化粧用脂取り紙。
【請求項２】
引張強さの横縦比が３０〜７０％であることを特徴とする請求項１記載の化粧用脂取り紙。
【請求項３】
密度が０．５ｇ／ｃｍ3以上、米坪が９〜２５ｇ／ｍ2、ＪＩＳ  Ｐ  ８１１９による平滑度が３０００秒以下であることを特徴とする請求項１又は２記載の化粧用脂取り紙。
【発明の詳細な説明】
【技術分野】
【０００１】
本願発明は、化粧用脂取り紙に関するものであり、さらに詳しくは、従来通り小判状に断裁して製品化することが可能なばかりでなく、ロール状としても製品化（使用時は、使用者が適当にカットする）し得るようにしたカット性を向上させ、かつ皮脂拭取り時に肌触りがよく破れにくい化粧用脂取り紙に関するものである。
【背景技術】
【０００２】
化粧用の脂取り紙は、抄紙機で原紙抄造後、スーパーカレンダー等にて高密度化処理後、小判状に断裁したものが主流になっているが、最近では小判状に断裁したものばかりでなく、使用者が適宜長さにカットして使用できるようにしたロールタイプのものにも需要が出てきている。しかし、従来の化粧用脂取り紙は、小判断裁することを前提として製造されており、これをそのままロールタイプとして製品化してもカット適性が悪く、商品として適しないものであった。なお、化粧用脂取り紙に関する公知例は、たとえば特開平１１−２７９９９３、特開２０００−１３９７５５、特開２００３−２０４８２５等があるが、本願発明者らの調査した範囲では、ロールタイプの化粧用脂取り紙に関する公知文献は見当たらなかった。
【０００３】
【特許文献１】特開平１１−２７９９９３
【０００４】
【特許文献２】特開２０００−１３９７５５
【特許文献３】特開２００３−２０４８２５
【発明の開示】
【発明が解決しようとする課題】
【０００５】
本願発明は、上記のような事情のもとになされたもので、ロールタイプに製品化した場合であっても、使用に際してのカット適性にすぐれ、かつ皮脂拭取り時に肌触りがよく破れにくい化粧用脂取り紙を提供することを目的とするものである。
【課題を解決するための手段】
【０００６】
本願発明は、上記のような課題を解決するために、次のような手段を組合わせて構成されている。
【０００７】
すなわち、本願発明の化粧用脂取り紙は、先ずＪＩＳ  Ｐ  ８１２１によるパルプフリーネスをＣＳＦ３５０〜６５０ｍｌに調整してなる紙料を抄紙する一方、その引裂強さ横が５０〜５００ｍＮ、引張強さの横縦比（引張強さ  横／縦×１００）を３０〜９５％（好ましくは、３０％〜７０％）の範囲に調整することを基本的特徴とする。
【０００８】
パルプフリーネスをＣＳＦ３５０〜６５０ｍｌに調整するのは、同フリーネスがＣＳＦ３５０ｍｌ未満では、濾水性が悪く、引張強さの横縦比を３０〜９５％（好ましくは、３０％〜７０％）の範囲に調整するのが難しくなり、カット適性を向上させるのが困難になる。また６５０ｍｌ超になると、フリーネスが安定せず抄紙操業性が悪くなるためである。フリーネスの調整のためには、ビーター、ダブルディスクレファイナー（ＤＤＲ）、シングルディスクレファイナー（ＳＤＲ）などの叩解機を用いることができる。
【０００９】
また、脂取り紙の引裂強さ横を５０〜５００ｍＮ、引張強さの横縦比を３０〜９５％に設定するのは、次のような理由による。
【００１０】
すなわち、引裂強さ横が５０ｍＮ未満の場合は皮脂拭取時に破れやすく、引裂強さ横が５００ｍＮを超える場合はカット適性が悪くなる。
【００１１】
また、引張強さの横縦比が３０％以下の場合、カット適性が悪くなる。
引張強さの横縦比が高い程、引裂強さ横が低く、カット適性を良くすることができる。但し、引張強さの横縦比を高くすると抄紙速度を下げなければならず、生産能力が低下する。引張強さの横縦比は７０％で十分なカット適性があるため７０％以下が好ましい。
【００１２】
引裂強さはフリーネス、引張強さの横縦比、パルプ原料の種類、カレンダー処理条件等によって調整することができる。
【００１３】
引張強さの横縦比は抄紙時のジェットワイヤー比、原料濃度、抄速等によって調整することができる。
【００１４】
本願発明の化粧用脂取り紙は、上記特徴に加え、密度が０．５０ｇ／ｃｍ3以上（好ましくは、０．６０ｇ／ｃｍ3以上）とするが、そのようにするのは、密度が０．５０ｇ／ｃｍ3未満であると、紙の平滑性及び皮膚への密着性が出ず、また、皮脂を取った際の拭取り感が得られなくなるためである。また、本願発明においては、米坪を９〜２５ｇ／ｍ2とするが、そのようにするのは、皮膚に触れた際の肌触りの理由からであり、米坪が９ｇ／ｍ2未満の場合は、皮脂拭取時に紙が破れやすくなり、２５ｇ／ｍ2超えると、紙が硬く皮脂を取る際に肌に不快感を覚えるためである。
【００１５】
また、本願発明においては、平滑度を（ＪＩＳ  Ｐ  ８１１９）３０００秒以下（好ましくは、３００〜２５００秒以下）とするが、そのようにするのは、３０００秒以上では、肌触り性向上等の効果が得られにくくなるので好ましくないためである。また、既知のカレンダー機にての加工時の効率が悪く、また、平滑度の安定化の為であり、更には、２５００秒以下が好ましい。平滑度が３００秒以下であると皮脂と汗の吸収性、肌触りが好ましくない。
【００１６】
密度、平滑度の調整は、スーパーカレンダーやソフトカレンダー、熱カレンダー等の既知のカレンダー機を用いてカレンダー処理する際に、カレンダー機のロール段数やロール圧、温度、水分噴霧及び水塗工量等を調整することによって行うこともできる。なお、紙料調成にあたっては、本願発明の目的を阻害しない範囲で各種添加成分を配合することができる。例えば、皮脂の吸収性を向上させるために、クレー、タルク、炭酸カルシウム、カオリン、酸化チタン、ホワイトカーボンなどを用いたり、強度を向上させるために、ポリアクリルアマイド、澱粉、ポリアミドエピクロロヒドリン、メラミン等の紙力増強剤、さらには着色剤として、直接染料、塩基性染料、着色顔料などを用いることができる。
【発明の効果】
【００１７】
上記のように構成された本願発明の化粧用脂取り紙は、従来と同様に小判断裁して小判状の製品となし得るのはもちろんのこと、ロールタイプの製品とした場合でも、カット性の向上により、使用者が自由な大きさに切り取って使用することができ、且つ、肌触りがよく、皮脂拭取時にも破れにくい等の利便性を向上させ得る効果がある。
【発明を実施するための最良の形態】
【００１８】
以下、本願発明の好適な実施形態について説明する。
【００１９】
本願発明の化粧用脂取り紙は、公知の抄紙機を用いて製造することができる。本実施形態の説明では、短網ヤンキー抄紙機を用いたがこれに限定されるものではなく、同一の紙質を得るようにすれば、円網ヤンキー抄紙機、円網短網コンビネーション抄紙機や長網多筒抄紙機等でも良い。
【００２０】
先ず、パルプフリーネスをＣＳＦ３５０〜６５０ｍｌに調整してなる紙料を抄紙する一方、その引裂強さ横が５０〜５００ｍＮ（好ましくは、５０〜４５０ｍＮ）、引張強さの横縦比を３０〜９５％（好ましくは、３０％〜７０％）の範囲に調整する。
【００２１】
パルプ原料としては、脂取り紙の品質を保持する理由から、木材パルプ、非木材パルプ、ポリオレフィン合成パルプ及び合成繊維などを含むことが好ましい。
【００２２】
木材パルプとしては、針葉樹クラフトパルプ、広葉樹クラフトパルプ、マーセル化パルプ等が使用でき、非木材パルプとしては、ケナフ、麻、三椏、楮、バガス、竹、雁皮等が使用できる。
【００２３】
またポリプロピレン、プロピレンランダムコポリマー、ポリエチレンテレフタレートコポリマー、ポリエチレン、レーヨン、ポリエチレンテレフタレート、アクリル、ホルマール化ポリビニルアルコール等の合成繊維も使用できる。
【００２４】
以下、本願発明のいくつかの実施例と、本願発明の技術的優位性を示すためのいくつかの比較例を示す。
【００２５】
実施例１
針葉樹クラフトパルプ（ＮＢＫＰ）配合８０％、広葉樹クラフトパルプ（ＬＢＫＰ）配合２０％のパルプ（配合原料のＣＳＦ４００ｍｌ）を用い、ヤンキードライヤー剥離剤［商品名：ベルトールＮ−８５６；近代化学工業（株）製］を内添し、短網ヤンキー抄紙機で坪量２０ｇ／ｍ2の化粧用脂取り紙を抄造した。
【００２６】
密度が０．７５ｇ／ｃｍ3となるようにカレンダーロールの温度・ニップ圧を調整してカレンダー処理した。得られた化粧用脂取り紙の引張強さ（縦、横）、引張強さの横縦比（引張強さ  横／縦×１００）、引裂強さの横、米坪、密度、平滑度、カット適性、官能試験の結果を表１に示す。
【００２７】
実施例２〜９、比較例１〜７
製造条件を表１のとおりとし、実施例１と同様に評価した。原料は以下に記載したものを使用した。
【００２８】
麻パルプ：市販品
ＰＥＴＢ：ポリエステル芯鞘繊維（鞘部：融点１１０℃、芯部：融点２６０℃）
（繊度：２．２デシテックス、繊維長：５ｍｍ）
ＰＶＡ：ポリビニルアルコール繊維（融点８０℃）
（繊度：１．１デシテックス、繊維長：３ｍｍ）
ＳＷＰ：エチレン系合成パルプ（融点１３５℃、ＣＳＦ４００ｍｌ）
＜評価方法＞
フリーネス：ＪＩＳＰ  ８１２１  により測定した。
引張強さ：ＪＩＳＰ  ８１１３  により測定した。
引裂強さ：ＪＩＳＰ  ８１１６  により測定した。
密度：ＪＩＳＰ  ８１１８  により測定した。
米坪：ＪＩＳＰ  ８１２４  により測定した。
平滑度：ＪＩＳＰ  ８１１９  により測定した。
【００２９】
カット適性の評価： ＪＩＳＰ  ８１１６引裂強さ試験法に規定されている装置を用いて、引裂強さ横の測定と同様に試料を引裂き、試験前に入れた切れ目の線と試験後の引裂かれた位置から下記基準にて評価した。
◎：１０回中１０回の割合で引裂かれた位置が切れ目の線から１０ｍｍ以内であった。
○：１０回中６〜９回の割合で引裂かれた位置が切れ目の線から１０ｍｍ以内であった。
△：１０回中２〜５回の割合で引裂かれた位置が切れ目の線から１０ｍｍ以内であった。
×：上記以外。
【００３０】
官能評価：脂取り紙を普段使用している女性１０名に実施例・比較例で得た脂取紙を使用してもらい、下記基準により肌触り、皮脂拭取時の破れを評価した。
◎：肌触り・皮脂拭取時の破れの評価が１０人中１０人問題ないとの評価であった。
○：肌触り・皮脂拭取時の破れの評価が１０人中８〜９人問題ないとの評価であった。
△：肌触り・皮脂拭取時の破れの評価が１０人中６〜７人問題ないとの評価であった。
×：肌触り・皮脂拭取時の破れの評価が１０人中５人以上問題ありとの評価であった。
【００３１】
【表１】
2005152536.tif 000002
【００３２】
上記表１に示す結果によれば、実施例１〜９では、カット適性、皮脂拭取時の破れの評価ともに良好な結果となっているのに対し、比較例１〜５では、カット適性、皮脂拭取時の破れの評価の少なくとも一方の評価が悪くなっている。また、比較例６，７では抄紙できなかった。